(57)【要約】【課題】ＬＣＤ用カラーフィルターでのフッ素含有キナクリドンを提供する。【解決手段】ＬＣＤ用カラーフィルターでの式（Ｉ）2009280819.tif 000022（式Ｉ中、  Ａは、１個以上のフッ素原子で置換された有機基であり、  Ｂは、Ｈ、Ｆ、Ｃｌ、Ｂｒ、または場合により置換された有機基であって。これは場合によりＡと一緒になって環を形成してもよい）のキナクリドンの使用。【選択図】なし【特許請求の範囲】
【請求項１】
式（Ｉ）：
【化１】
2009280819.tif 000013
（式中、
Ａは、１個以上のフッ素原子で置換された有機基であり、
Ｂは、Ｈ、Ｆ、Ｃｌ、Ｂｒ、またはＡと一緒になって環を形成していても形成していなくてもよい置換または非置換の有機基である）
のキナクリドンを含む顔料を用いてカラーフィルターを着色する工程を含む、液晶ディスプレイ用カラーフィルターの着色方法。
【請求項２】
前記式中、
Ａが、それぞれが１個以上のフッ素原子で置換されている、Ｃ１〜Ｃ８アルキル、Ｃ１〜Ｃ８アルコキシ、フェニル、またはフェノキシであり、かつ、ＢがＨであるか、
または、
ＡおよびＢが一緒になって架橋であり、前記架橋は１個以上のフッ素原子で置換されており、且つ前記架橋は式（Ｉ）のベンゾ環の２つの隣接するＣ原子とともに、Ｏ、ＳもしくはＮなどのヘテロ原子を含むか又は含まない炭素環である５員、６員もしくは７員環を形成している、
請求項１に記載の方法。
【請求項３】
前記式中、
Ａが、フルオロメチル、トリフルオロメチル、２−フルオロエチル、２，２，２−トリフルオロエチル、ペンタフルオロエチル、２，２，３，３−テトラフルオロプロピル、パーフルオロブチル、パーフルオロオクチル、またはこれらの相当するアルコキシ基、特にトリフルオロメチルまたはトリフルオロメトキシであり、かつ、ＢがＨであるか、
または、ＡおよびＢが一緒になって、−ＯＣＦ２Ｏ−、−ＯＣＦ２ＣＦ２Ｏ−、−ＯＣＨＦＣＨＦＯ−、もしくは−ＯＣＦ２ＣＦ２ＣＦ２Ｏ−である、請求項１に記載の方法。
【請求項４】
式（ＩＩ）〜（ＶＩＩＩ）の少なくとも１つの顔料が、式（Ｉ）の顔料として使用される、請求項１に記載の方法。
【化２Ａ】
2009280819.tif 000014
【化２Ｂ】
2009280819.tif 000015
【請求項５】
式（Ｉ）の顔料が他の顔料と組み合わせて使用される、請求項１〜４のいずれか一項に記載の方法。
【請求項６】
式（Ｉ）の顔料が、モノアゾ、ジアゾ、レーキ型アゾ、β−ナフトール、ナフトールＡＳ、ベンズイミダゾロン、キナクリドン、ジアゾ縮合物、アゾ金属錯体、イソインドリンおよびイソインドリノン類からの顔料と、および／または、例えば、フタロシアニン、キナクリドン（式Ｉのもの以外のもの）、ペリレン、ペリノン、チオインジゴ、アントラキノン、ジオキサジン、キノフタロン、およびジケトピロロピロール類からなどの多環式顔料と、および／またはレーキ型染料、特にスルホン酸もしくはカルボン酸基を有する染料のＣａ、ＭｇおよびＡｌレーキ、と組み合わせて使用される、請求項１に記載の方法。
【請求項７】
−  式（Ｉ）の少なくとも１つの顔料と、
−  Ｃ．Ｉ．ピグメントレッド１２２、Ｃ．Ｉ．ピグメントレッド１４９、Ｃ．Ｉ．ピグメントレッド１７７、Ｃ．Ｉ．ピグメントレッド１７９、Ｃ．Ｉ．ピグメントレッド２５４、およびＣ．Ｉ．ピグメントバイオレット１９からなる群からの少なくとも１つのさらなる赤色顔料と
を含む混合物を用いる、請求項１に記載の方法。
【請求項８】
−  式（Ｉ）の少なくとも１つの顔料および
−  ４００〜５２０ｎｍの範囲に吸収帯を有する少なくとも１つの黄色顔料
を含む混合物を用いる、請求項１に記載の方法。
【請求項９】
式（Ｉ）の顔料が４０〜２００ｍ２／ｇのＢ．Ｅ．Ｔ．表面積を有する、請求項１に記載の方法。
【請求項１０】
式（Ｉ）の顔料が、ＤＩＮ  ５３７７５、パート７に準拠し、冷間圧延の温度が２５℃であり且つ熱間圧延の温度が１５０℃で測定して、１０〜５００の分散ハーシュネスを有する、請求項１に記載の方法。
【請求項１１】
少なくとも１つの光硬化性モノマーと、少なくとも１つの光開始剤と、請求項１〜１０のいずれか一項に記載の式（Ｉ）の少なくとも１つの顔料とを含むフォトレジスト。
【請求項１２】
請求項１〜１０のいずれか一項に記載の少なくとも１つの顔料を含むカラーフィルター。
【請求項１３】
請求項１２に記載の少なくとも１つのカラーフィルターを含む液晶ディスプレイ。
【請求項１４】
Ｘ線回折図（Ｃｕ−Ｋα放射線）で次のｄ値：
ｄ：５．３０；  ｄ：４．０９；  ｄ：３．６９；  ｄ：３．２２（Ａ形態）
にラインを有する式（ＩＩ）：
【化３】
2009280819.tif 000016
の化合物。
【請求項１５】
Ｘ線回折図（Ｃｕ−Ｋα放射線）で次のｄ値：
ｄ：４．２２；  ｄ：３．５５；  ｄ：３．３１（Ｂ形態）
にラインを有する式（ＩＩ）：
【化４】
2009280819.tif 000017
の化合物。
【請求項１６】
式（ＩＶａ）：
【化５】
2009280819.tif 000018
（式中、Ｒ１がフッ素含有脂肪族基、特にフッ素含有Ｃ１〜Ｃ８基、好ましくは、フルオロメチル、トリフルオロメチル、２−フルオロエチル、２，２，２−トリフルオロエチル、ペンタフルオロエチル、２，２，３，３−テトラフルオロプロピル、パーフルオロブチル、またはパーフルオロオクチルである）
の化合物、特に式（ＩＶ）：
【化６】
2009280819.tif 000019
の化合物。
【請求項１７】
式（Ｖａ）：
【化７】
2009280819.tif 000020
（式中、Ｒ２は、フッ素置換Ｃ１〜Ｃ３アルキレン単位、特に−ＣＦ２−、−ＣＦ２ＣＦ２−、−ＣＨＦＣＨＦ−、または−ＣＦ２ＣＦ２ＣＦ２−である）
の化合物、特に式（Ｖ）：
【化８】
2009280819.tif 000021
の化合物。
【請求項１８】
−  式（Ｉ）の少なくとも１つの顔料と、
−  Ｃ．Ｉ．ピグメントレッド１２２、Ｃ．Ｉ．ピグメントレッド１４９、Ｃ．Ｉ．ピグメントレッド１７７、Ｃ．Ｉ．ピグメントレッド１７９、Ｃ．Ｉ．ピグメントレッド２５４、およびＣ．Ｉ．ピグメントバイオレット１９からなる群からの少なくとも１つのさらなる赤色顔料と
を含む混合物。
【請求項１９】
−  式（Ｉ）の少なくとも１つの顔料および、
−  ４００〜５２０ｎｍの範囲に吸収帯を有する少なくとも１つの黄色顔料
を含む混合物。
【発明の詳細な説明】
【技術分野】
【０００１】
本発明は、ＬＣＤ（液晶ディスプレイ）用カラーフィルターにおける特定のフッ素含有キナクリドンの使用に、およびまたかかる着色剤の調合物に、およびカラーフィルターを製造するためのそれらの使用に、カラーフィルターそれ自体に、ならびにまた新規キナクリドンに関する。
【背景技術】
【０００２】
カラーフィルターは現在、液晶ディスプレイおよびスクリーン、色分解機器およびセンサーで主として用いられている。公知の一例は、パソコン、テレビおよびビデオカメラでのフラットスクリーンである。色が塗布される方法においてのみならず、原色の赤、緑および青、並びに黒からの色成分パターンの生成においても異なる、カラーフィルターの様々な製造方法がある。色は、例えば、可溶性染料または顔料を用いるベース層（例えば、ゼラチン）の着色（「染色法」、「染料分散法」）、顔料ペースト、顔料調合物または顔料インクのスクリーン印刷、オフセット印刷またはインクジェット印刷、染料または顔料をベースとするフォトレジストの電着によって、そしてまた、特に、ポリイミド樹脂中（「非感光性ポリイミド法」）、またはフォトレジスト中（「感光性アクリル法」）のどちらかに分散された顔料を使用する、顔料分散法を用いて塗布されてもよい。記載された方法と関連して、印刷による色成分パターンの直接生成、および間接的なフォトリソグラフィー生成の両方とも重要であり、後者は特に、前述の顔料分散法との関連で重要である。「非感光性ポリイミド法」の形態での顔料分散法の技術は、例えば、（特許文献１）（１９９８年）に開示されている。
【０００３】
フォトレジストを必要とする顔料分散法の場合には、色付与顔料は、ＵＶ硬化性フォトレジスト中に微細分散（分配）されている。このフォトレジストは、顔料だけでなく、一般にバインダー樹脂、重合性モノマー、光開始剤および、場合により、溶媒からなる。それは、例えば、先ず溶媒および、場合により、バインダー樹脂中の濃縮物の形態で顔料を微細分散させ、塗布の直前に分散系をモノマーおよび光開始剤ならびにその上任意のさらなる成分と一緒に調整することによって製造される。顔料入りフォトレジストは、例えばスピンコーティング法を用いて基材、例えばガラスに均一に塗布され、予備乾燥させられ、フォトマスクを用いてＵＶ露光され、一般に無機アルカリ性溶液を用いて所望の色成分パターンに現像され、このコーティングはきれいにされ、場合により後硬化させられる。この操作は、それぞれの色について、すなわち、三色刷りのためには、例えば、色赤、緑および青で一般に３回繰り返される。
【０００４】
顔料分散法と併せての顔料の使用と関連する利点は、染料ベースのコーティングシステムと比べてカラーフィルターの改善された耐光性、耐湿性および耐温度性にある。その一方で、顔料をベースとするコーティングの透明性および色純度は、コーティング法にかかわらず、依然として不十分である。さまざまな顔料が混合物に組み込まれてフォトレジストでの所望の色軌跡値へ混合物を色づけするときに特に、輝度および透明性の望ましくない損失があり、その結果、ディスプレイまたはスクリーン（ＬＣＤ）の操作がエネルギーコストの増大を不可避的に伴う。
【０００５】
赤色カラーフィルターは多くの場合、Ｃ．Ｉ．ピグメントレッド１７９などのペリレンテトラカルボン酸ジイミドタイプ、またはＣ．Ｉ．ピグメントレッド２５４などのジケトピロロピロールタイプ、またはＣ．Ｉ．ピグメントレッド１７７などのアントラキノンの顔料を使用する。
【０００６】
（特許文献２）は、Ｃ．Ｉ．ピグメントバイオレット１９およびＣ．Ｉ．ピグメントレッド１２２などのキナクリドンの混合結晶、ならびにとりわけカラーフィルター向けのそれらの使用を記載している。特異な混合結晶に加えて、キナクリドンがキナクリドン核上にフッ素で置換された状態でのそれらについての一般的な言及もある。
【０００７】
（特許文献３）は、カラーフィルター用の、キナクリドン核上にフッ素で場合により置換されたキナクリドンと、それらのスルホン化誘導体との混合物を開示している。これらのタイプの顔料の幾つかは前々から、高い光堅牢度および色の濃さを特色とする。透明性および色純度は不十分なままである。さらに、混合結晶（固溶体）の製造はしばしば、品質の観点で再現性の問題を伴い、それはその結果、特に透明性および色純度に対して、まさに色の濃さおよび光堅牢度に対しても有害な結果を与えるかもしれない。
【先行技術文献】
【特許文献】
【０００８】
【特許文献１】特開平１１−２１７５１４号公報
【特許文献２】欧州特許出願公開Ａ−１００４９４１号明細書
【特許文献３】特開２００２−３４８４９３号公報
【発明の概要】
【発明が解決しようとする課題】
【０００９】
本発明の目的は、従って、赤色有機顔料およびＬＣＤ用赤色カラーフィルターでのそれらの使用、そしてまたこれらの欠点を持たない、かかる有機顔料の調合物を提供することである。
【課題を解決するための手段】
【００１０】
本発明は従って、ＬＣＤ用カラーフィルターでの式（Ｉ）
【化１】
2009280819.tif 000002
（式中、
Ａは、１個以上のフッ素原子で置換された有機基であり、
Ｂは、Ｈ、Ｆ、Ｃｌ、Ｂｒ、または場合によりＡと一緒になって環を形成してもよい場合によって置換されていてもよい有機基である）
のキナクリドンの使用を提供する。
【発明を実施するための形態】
【００１１】
式（Ｉ）の化合物は、好ましくはスルホ基を全く含有しない。
【００１２】
好ましくはＢは水素であり、且つＡは、Ｃ１〜Ｃ８アルキル、Ｃ１〜Ｃ８アルコキシ、フェニルまたはフェノキシであって、それらのそれぞれは１個以上のフッ素原子で置換されている。
【００１３】
同様に好ましくはＡおよびＢは一緒になって、１個以上のフッ素原子で置換されており、かつ、式（Ｉ）のベンゼン環の２つの隣接Ｃ原子と共に炭素環であるかまたはＯ、ＳもしくはＮなどのヘテロ原子を含有していてもよい５員、６員または７員環を形成する架橋を形成する。
【００１４】
好適なフッ素置換Ｃ１〜Ｃ８アルキル基またはＣ１〜Ｃ８アルコキシ基は、例えば、少なくとも１個のフッ素原子を有する、メチル、エチル、もしくは場合により分岐していてもよい、プロピル、ブチル、ペンチル、ヘキシルもしくはオクチル基または相当するアルコキシ基である。例は、フルオロメチル、トリフルオロメチル、２−フルオロエチル、２，２，２−トリフルオロエチル、ペンタフルオロエチル、２，２，３，３−テトラフルオロプロピル、パーフルオロブチル、パーフルオロオクチル、特に、パーフルオロ−ｎ−オクチル、および相当するアルコキシ基である。
【００１５】
好適なフッ素置換フェニルまたはフェノキシ基は、例えば、２−、３−または４−フルオロフェニルまたは−フェノキシ、２，４−または３，４−ジフルオロフェニルまたは−フェノキシ、ペンタフルオロフェニルまたは−フェノキシである。
【００１６】
Ｂの可能な定義として好適な、場合により置換されていてもよい有機基は、好ましくは、１個以上のフッ素原子で置換された有機基、特に、Ａとは独立して、基Ａと同じ定義を有するものである。Ａの好ましい定義、特にトリフルオロメチルが特に好ましい。
【００１７】
ＡとＢとによって一緒に形成される好適な架橋は、例えば、
−Ｏ−ＣＦ２−Ｏ−、−Ｏ−ＣＦ２ＣＦ２−Ｏ−、−ＯＣＨＦ−ＣＨＦ−Ｏ−、または−Ｏ−ＣＦ２ＣＦ２ＣＦ２−Ｏ−である。
【００１８】
式（Ｉ）の好ましい顔料は、式（ＩＩ）〜（ＶＩＩＩ）に相当する。
【化２Ａ】
2009280819.tif 000003
【化２Ｂ】
2009280819.tif 000004
【００１９】
Ｘ線回折図（Ｃｕ−Ｋα放射線）で次のｄ値（ｄ：５．３０；  ｄ：４．０９；  ｄ：３．６９；  ｄ：３．２２）にラインを示し、かつ、本明細書で形態Ａ(modification A)と呼ばれる式（ＩＩ）の新規顔料が特に好ましい。
【００２０】
Ｘ線回折図（Ｃｕ−Ｋα放射線）で次のｄ値（ｄ：４．２２；  ｄ：３．５５；  ｄ：３．３１）にラインを示し、かつ、本明細書で形態Ｂと呼ばれる式（ＩＩ）の新規顔料が同様に特に好ましい。
【００２１】
本発明に従って使用される顔料の粒度および表面積は、それ自体公知であり、かつ、塩混練またはボールミル粉砕、および／または場合により、例えば、添加剤の添加ありまたはなしで水性、有機もしくは水性／有機溶媒中での熱処理などの後仕上げ工程など、例えば、米国特許第６，０６８，６９５号明細書に記載されている方法によって調整することができる。
【００２２】
本発明に従って使用される顔料は、好ましくは、４０〜２００ｍ２／ｇの、特に６０〜１４０ｍ２／ｇの、非常に好ましくは７０〜１２０ｍ２／ｇの比表面積を有する。表面積は、ＤＩＮ  ６６１３１：Ｂｒｕｎａｕｅｒ、ＥｍｍｅｔｔおよびＴｅｌｌｅｒ（Ｂ．Ｅ．Ｔ．）の方法による、ガス吸着による固形分の比表面積の測定に従って測定される。
【００２３】
本発明に従って使用される顔料は、冷間圧延の温度が２５℃であり、そして熱間圧延の温度が１５０℃である、ＤＩＮ  ５３７７５、パート７に従って測定される、１０〜５００の分散ハーシュネスを有することが好ましい。特に好ましく使用される顔料は、２０〜２５０の分散ハーシュネスを有する。
【００２４】
分散ハーシュネスは、ＤＩＮ  ５３７７５、パート７に従って測定され、冷間圧延の温度が２５℃であり、そして熱間圧延のそれが１５０℃である。
【００２５】
本明細書に報告される分散ハーシュネスの全ては、この修正ＤＩＮ仕様に従って測定された。
【００２６】
本発明に従って使用される顔料は、好ましくは、１０〜２００ｎｍの、特に２０〜１００ｎｍの粒度（透過電子顕微鏡での縦軸サイズ）を有する。好ましくは、本発明に従って使用される顔料は、５０％未満の、特に３５％未満の、より好ましくは２０％未満の相対標準偏差をもつ狭い粒度分布（標準偏差／粒度）を有する。好ましくは本発明に従って使用される顔料は、５：１〜１：１の、特に３：１〜１：１の、より好ましくは２：１〜１．２：１の長さ対幅比を有する。
【００２７】
本発明に従って使用される式（Ｉ）の顔料はまた、例えば、カラーフィルターの光学特性を最適化する目的のために、他の顔料と組み合わせて用いることもできる。本発明は、可能な追加使用のための他の顔料の選択に関していかなる制限も課さない。有機および無機顔料の両方とも好適である。
【００２８】
好ましい有機顔料は、例えば、モノアゾ、ジアゾ、レーキ型アゾ、β−ナフトール、ナフトールＡＳ、ベンズイミダゾロン、キナクリドン、ジアゾ縮合物、アゾ金属錯体、イソインドリンおよびイソインドリノン類のもの、そしてまた、例えば、フタロシアニン、キナクリドン（上記式Ｉのもの以外のもの）、ペリレン、ペリノン、チオインジゴ、アントラキノン、ジオキサジン、キノフタロンおよびジケトピロロピロール類からなどの多環式顔料である。加えて、レーキ型染料、特にスルホン酸またはカルボン酸基を有する染料のＣａ、ＭｇおよびＡｌレーキ。非常に特に好ましくは、アゾバルビツール酸のメラミン挿入(インターカレート型)ニッケル錯体が、併用するための顔料として主張される。
【００２９】
場合により併用されることが意図され、かつ、カラーインデックスで知られる他の有機顔料の例は、
カラーインデックス・ピグメントイエロー１２、１３、１４、１７、２０、２４、７４、８３、８６、９３、９４、１０９、１１０、１１７、１２５、１３７、１３８、１３９、１４７、１４８、１５０、１５３、１５４、１６６、１７３、１８５、
カラーインデックス・ピグメントオレンジ１３、３１、３６、３８、４０、４２、４３、５１、５５、５９、６１、６４、６５、７１、７２、７３、
カラーインデックス・ピグメントレッド９、９７、１２２、１２３、１４４、１４９、１６６、１６８、１７７、１７９、１８０、１９２、２１５、２１６、２２４、２５４、２７２、
カラーインデックス・ピグメントグリーン７、１０、３６、３７、４５、
カラーインデックス・ピグメントブルー１５、１５：１、１５：２、１５：３、１５：４、１５：６、１６、
カラーインデックス・ピグメントバイオレット１９、２３
である。
【００３０】
カラーインデックスでは知られていないさらなる顔料は、例えば、式
【化３】
2009280819.tif 000005
のメラミン挿入(インターカレート)ニッケル−アゾバルビツール酸錯体顔料およびまたその互変異性体形態であり、ＤＥ１０２００５０３３５８１、特に実施例２で知られている。
【００３１】
本発明に従って使用される式（Ｉ）の顔料のスルホン化誘導体について同様に言及されてもよい。
【００３２】
式（Ｉ）のもの以外の「他の顔料」が追加して使用される場合、式（Ｉ）に従う、上に定義された「顔料」の割合は、全顔料の用いられる総量を基準として、好ましくは１〜９９質量％、特に２０〜８０質量％である。
【００３３】
併用するのに好ましい顔料は、ピグメントレッド１２２、ピグメントレッド１４９、ピグメントレッド１７７、ピグメントレッド１７９、ピグメントレッド２５４、ピグメントバイオレット１９、ピグメントイエロー１３８、ピグメントイエロー１３９、ピグメントイエロー１５０、またはメラミン挿入ニッケル−アゾバルビツール酸錯体顔料である。
【００３４】
ＬＣＤ用カラーフィルターでの
−  式（Ｉ）の少なくとも１つの顔料、
−  Ｃ．Ｉ．ピグメントレッド１２２、Ｃ．Ｉ．ピグメントレッド１４９、Ｃ．Ｉ．ピグメントレッド１７７、Ｃ．Ｉ．ピグメントレッド１７９、Ｃ．Ｉ．ピグメントレッド２５４、およびＣ．Ｉ．ピグメントバイオレット１９からなる群からの少なくとも１つのさらなる赤色顔料
を含む顔料混合物の使用が特に好ましい。
【００３５】
好ましい使用のためのこの混合物は、場合により、１つ以上の黄色顔料をさらに含んでもよい。
【００３６】
併用される黄色または橙色顔料は、好ましくは、４００〜５２０ｎｍの領域に吸収帯を有する。
【００３７】
特にこの好ましい混合物は、Ｃ．Ｉ．ピグメントイエロー１３８、Ｃ．Ｉ．ピグメントイエロー１３９、Ｃ．Ｉ．ピグメントイエロー１５０およびメラミン挿入ニッケル−アゾバルビツール酸錯体顔料からなる群から選択される黄色顔料を含む。
【００３８】
混合物はそれ自体、本発明によって同様に提供される。
【００３９】
黄色または橙色顔料が「他の顔料」として使用される場合、これらの黄色または橙色の「他の顔料」の割合は好ましくは、全顔料の用いられる総量を基準として、１％〜５０質量％、特に５％〜３０質量％である。
【００４０】
赤色顔料が「他の顔料」として使用される場合、これらの赤色の「他の顔料」の割合は好ましくは、全顔料の用いられる総量を基準として、１〜９９質量％、特に２０％〜８０質量％である。
【００４１】
本発明の顔料またはそれらの混合物で製造されるカラーフィルターは、高い色純度および優れた透明性について特に注目に値する。
【００４２】
同様に、好ましくは、式（Ｉ）の顔料は、式（Ｉ）の他に黄色顔料、好ましくは４００〜５２０ｎｍの領域に吸収帯を有するものをまた含む混合物の形態で使用される。特に、この好ましい混合物は、Ｃ．Ｉ．ピグメントイエロー１３８、Ｃ．Ｉ．ピグメントイエロー１３９、Ｃ．Ｉ．ピグメントイエロー１５０、およびメラミン挿入１：１ニッケル−アゾバルビツール酸錯体顔料からなる群から選択される黄色顔料を含む。この混合物はそれ自体その上、本発明によって同様に提供される。
【００４３】
液晶ディスプレイ用カラーフィルターを製造するための上記の顔料または顔料混合物の本発明に係る使用は、フォトレジスト法に従った顔料分散法の例に関連して以下に記載される。
【００４４】
カラーフィルターを製造するための本発明の顔料の本発明に係る使用は、例えば、顔料が、場合によりバインダー樹脂および有機溶媒と共に、場合により分散剤を添加して、均一にされ、次に、特に、９９．５％が１０００ｎｍ未満、好ましくは９５％が５００ｎｍ未満、特に９０％が２００ｎｍ未満の数による粒度（電子顕微鏡測定）にまで、連続または回分湿式粉砕にかけられることを特徴とする。好適な湿式粉砕法には、例えば、撹拌機または溶解機分散、撹拌ボールミルまたはビーズミル、混練機、ロールミルを用いる細砕、高圧均一化または超音波分散が含まれる。
【００４５】
この分散処理に、少なくとも１つの光硬化性モノマーおよび光開始剤の添加が伴うかまたは続く。分散後に、さらなるバインダー樹脂、溶媒、または慣用のフォトレジスト補助剤が、カラーフィルターを製造するための所望の感光性コーティング調合物（フォトレジスト）に必要に応じて導入されてもよい。本発明の目的のためには、フォトレジストは、式（Ｉ）顔料に加えて、少なくとも１つの光硬化性モノマーと光開始剤とを含む調合物である。
【００４６】
有用な分散剤には一般に、例えば、ポリカルボン酸またはポリスルホン酸、およびまたポリエチレンオキシド−ポリプロピレンオキシドブロックコポリマーをベースとする、高分子の、イオン性または非イオン性分散剤などの、商業的に入手可能な分散剤が含まれる。有機染料の誘導体はまた、さらに、分散剤または共分散剤として使用することができる。
【００４７】
カラーフィルターの製造はそれ故、調製に基づいて
−  本明細書の目的のために本発明の顔料と呼ばれる、式（Ｉ）の少なくとも１つのキナクリドン、
−  場合により１つ以上の他の顔料、
−  場合によりバインダー樹脂、
−  少なくとも１つの有機溶媒、および
−  場合により分散剤
を含む「調製物」を生じさせる。
【００４８】
好ましい一実施態様では、本調製物は、
１〜５０質量％の式（Ｉ）の少なくとも１つのキナクリドン、
０〜５０質量％の１つ以上の他の顔料、
０〜２０質量％のバインダー樹脂、
０〜２０質量％の分散剤、
１０〜９４質量％の有機溶媒
を（調製物を基準とする量）含有する。
【００４９】
着色画素パターンを生成するための、プレート上へのフォトレジストのコーティングは、直接塗布または間接塗布のどちらかによって実施することができる。言及されてもよい塗布法の例には、インクジェット、ローラーコーティング、スピンコーティング、スプレーコーティング、浸漬コーティングおよびエアナイフコーティングが挙げられる。
【００５０】
好適なプレートの例には、用途に依存して、次のものが挙げられる：白色または青色ガラスプレートなどの透明ガラス、ケイ酸塩被覆青色ガラスプレート、例えばポリエステル樹脂、ポリカーボネート樹脂、アクリル樹脂もしくは塩化ビニル樹脂をベースとする合成樹脂プレートまたは合成樹脂フィルム、およびさらにアルミニウム、銅、ニッケルもしくはスチールをベースとする金属プレート、およびまた光電子転写要素が塗布されたセラミックプレートまたは半導体プレート。
【００５１】
塗布は、一般に、得られる感光層が厚さ０．１〜１０μｍであるような方法で達成される。
【００５２】
塗布に、その層の熱乾燥が続いてもよい。
【００５３】
露光は、好ましくは、フォトマスクを用いて画像パターンの形態で活性光ビームに感光層を曝すことによって好ましくは行われる。これは、露光部で層を硬化させる。好適な光源の例には、次のものが挙げられる：高圧および超高圧水銀灯、キセノン灯、ハロゲン化金属ランプ、蛍光灯、および可視領域のレーザービーム。
【００５４】
露光後の現像により、コーティングの非露光部を除去して、色成分の所望の画像パターン形態を与える。慣例的な現像法には、水性のアルカリ性現像液の吹き付けもしくはその中への浸漬または、例えば、水酸化ナトリウムもしくは水酸化カリウム、メタケイ酸ナトリウムなどの無機アルカリ、またはモノエタノールアミン、ジエタノールアミン、トリエタノールアミン、トリエチルアミンもしくはそれらの塩などの有機塩基を含有する有機溶媒中への浸漬が含まれる。
【００５５】
現像に、画像パターンの熱後乾燥／硬化が一般に続く。
【００５６】
例えば、顔料分散法によってカラーフィルターにまたはカラーフィルターを製造するための調製物に、本明細書に基づく「顔料」または顔料調合物（すなわち、バインダー樹脂および式（Ｉ）の顔料を含有する）と一緒に使用することができるバインダー樹脂として、本発明は特定の制限を全く課さず、具体的には従来のフィルム形成樹脂がカラーフィルターでの適用に好適である。
【００５７】
一例として、カルボキシメチル−ヒドロキシエチルセルロースおよびヒドロキシエチルセルロースなどのセルロース樹脂、アクリル樹脂、アルキド樹脂、メラミン樹脂、エポキシ樹脂、ポリビニルアルコール、ポリビニルピロリドン、ポリアミド、ポリアミド−イミン、ならびにポリイミドの群からのバインダー樹脂が好適である。
【００５８】
好適なバインダー樹脂には、また、光重合性の不飽和バインダーを含有するものが含まれる。バインダー樹脂は、例えば、アクリル樹脂の群からの樹脂であってもよい。特に、メチル（メタ）アクリレート、エチル（メタ）アクリレート、プロピル（メタ）アクリレート、ブチル（メタ）アクリレート、スチレンおよびスチレン誘導体などの重合性モノマーのホモポリマーおよびコポリマー、ならびにさらに、（メタ）アクリル酸、イタコン酸、マレイン酸、無水マレイン酸、特に１〜１２個の炭素原子のアルキルの、マレイン酸モノアルキルエステルなどのカルボキシルを有する重合性モノマーと、例えば、（メタ）アクリル酸、スチレンおよびα−メチルスチレン、ｍ−もしくはｐ−メトキシスチレン、ｐ−ヒドロキシスチレンなどの、スチレン誘導体などの重合性モノマーとの間のコポリマーについて言及されてもよい。言及されてもよい例は、カルボキシル含有高分子化合物と、例えば、グリシジル（メタ）アクリレート、アクリロイルグリシジルエーテルおよびイタコン酸モノアルキルグリシジルエーテルなどの、各場合に１つのオキシラン環とエチレン系不飽和化合物とを含有する化合物との反応生成物、ならびにまた、カルボキシル含有高分子化合物と、アリルアルコール、２−ブテン−４−オール、オレイルアルコール、２−ヒドロキシエチル（メタ）アクリレート、Ｎ−メチロールアクリルアミドなどの、ヒドロキシル基とエチレン系不飽和結合とを含有する化合物（不飽和アルコール）との反応生成物であり、この種のバインダー樹脂は、遊離のイソシアネート基を有する不飽和化合物をさらに含んでもよい。
【００５９】
一般に、上記バインダー樹脂の不飽和当量（不飽和化合物当たりのバインダー樹脂の分子量）は、十分な光重合性のみならずフィルム硬度をもたらすために、２００〜３０００、特に２３０〜１０００である。酸価は、一般に、フィルムの露光後の十分なアルカリ現像性をもたらすために、２０〜３００、特に４０〜２００である。
【００６０】
使用されるべきバインダー樹脂の平均分子量は、１５００〜２００，０００、特に１０，０００〜５０，０００ｇ／モルである。
【００６１】
カラーフィルター用の顔料調合物（調製物）の本発明に係る使用との関連で使用される有機溶媒は、例えば、ケトン、アルキレングリコールエーテル、アルコール、および芳香族化合物である。例は、ケトンの群から：アセトン、メチルエチルケトン、シクロヘキサノンなど；アルキレングリコールエーテルの群から：メチルセロソルブ（エチレングリコールモノメチルエーテル）、ブチルセロソルブ（エチレングリコールモノブチルエーテル）、メチルセロソルブアセテート、エチルセロソルブアセテート、ブチルセロソルブアセテート、エチレングリコールモノプロピルエーテル、エチレングリコールモノヘキシルエーテル、エチレングリコールジメチルエーテル、ジエチレングリコールエチルエーテル、ジエチレングリコールジエチルエーテル、プロピレングリコールモノメチルエーテル、プロピレングリコールモノエチルエーテル、プロピレングリコールモノプロピルエーテル、プロピレングリコールモノブチルエーテル、プロピレングリコールモノメチルエーテルアセテート、ジエチレングリコールメチルエーテルアセテート、ジエチレングリコールエチルエーテルアセテート、ジエチレングリコールプロピルエーテルアセテート、ジエチレングリコールイソプロピルエーテルアセテート、ジエチレングリコールブチルエーテルアセテート、ジエチレングリコール第三ブチルエーテルアセテート、トリエチレングリコールメチルエーテルアセテート、トリエチレングリコールエチルエーテルアセテート、トリエチレングリコールプロピルエーテルアセテート、トリエチレングリコールイソプロピルエーテルアセテート、トリエチレングリコールブチルエーテルアセテート、トリエチレングリコール第三ブチルエーテルアセテートなど；アルコールの群から：メチルアルコール、エチルアルコール、イソプロピルアルコール、ｎ−ブチルアルコール、３−メチル−３−メトキシブタノールなど；および芳香族溶媒の群から：ベンゼン、トルレン、キシレン、Ｎ−メチル−２−ピロリドン、エチルＮ−ヒドロキシメチル−２−アセテートなどである。
【００６２】
さらなる他の溶媒は、例えば、１，２−プロパンジオールジアセテート、３−メチル−３−メトキシブチルアセテート、エチルアセテート、テトラヒドロフランなどである。溶媒は、個々に、または相互の混合物で使用することができる。
【００６３】
本発明は、上に定義した少なくとも１つの顔料または本発明の少なくとも１つの顔料調合物（調製物）と、少なくとも１つの光硬化性モノマー、およびまた少なくとも１つの光開始剤とを含むフォトレジストをさらに提供する。
【００６４】
光硬化性モノマーは、分子中に少なくとも１つの反応性二重結合、および場合により他の反応性基、を含有する。
【００６５】
光硬化性モノマーはこの文脈では、特に、反応性溶媒または、例えば、モノ−、ジ−、トリ−および多官能性アクリレートおよびメタクリレート、ビニルエーテル、ならびにグリシジルエーテルの群からの、反応性希釈剤と呼ばれるものであると解釈することができる。追加で存在する好適な反応性基には、アリル、ヒドロキシル、ホスフェート、ウレタン、第二級アミン、およびＮ−アルコキシメチル基が含まれる。この種のモノマーは当業者に公知であり、例えば［Ｄｒ．Ｕｌｒｉｃｈ  Ｚｏｒｌｌ、Ｒｏｅｍｐｐ  Ｌｅｘｉｋｏｎ、Ｌａｃｋｅ  ｕｎｄ  Ｄｒｕｃｋｆａｒｂｅｎ、Ｎｅｗ  Ｙｏｒｋ、Ｔｈｉｅｍｅ  Ｖｅｒｌａｇ  Ｓｔｕｔｔｇａｒｔ社、１９９８年、４９１／４９２ページ］に、またはオンラインで「Ｒｅａｋｔｉｖｖｅｒｄｕｅｎｎｅｒ」［反応性希釈剤（Ｒｅａｃｔｉｖｅ  ｄｉｌｕｅｎｔｓ）］という見出しでｈｔｔｐ：／／ｗｗｗ．ｒｏｅｍｐｐ．ｃｏｍに列挙されている。
【００６６】
モノマーの選択は、具体的には、用いられる露光放射線の性質および強度、光開始剤との所望の反応、ならびにフィルム特性によって導かれる。モノマー組み合わせも使用することができる。
【００６７】
光反応開始剤または光開始剤は、可視または紫外放射線を吸収することによって、例えば、上述のモノマーおよび／またはバインダー樹脂の部分で重合反応を誘導できる反応性中間体を形成する化合物であると理解されてもよい。光反応開始剤は同様に常識であり、同様に［Ｄｒ．Ｕｌｒｉｃｈ  Ｚｏｒｌｌ、Ｒｏｅｍｐｐ  Ｌｅｘｉｋｏｎ、Ｌａｃｋｅ  ｕｎｄ  Ｄｒｕｃｋｆａｒｂｅｎ、Ｎｅｗ  Ｙｏｒｋ、Ｔｈｉｅｍｅ  Ｖｅｒｌａｇ  Ｓｔｕｔｔｇａｒｔ社、１９９８年、４４５／４４６ページ］から、またはオンラインで「Ｐｈｏｔｏｉｎｉｔｉａｔｏｒｅｎ」［光開始剤（Ｐｈｏｔｏｉｎｉｔｉａｔｏｒｓ）］という見出しでｈｔｔｐ：／／ｗｗｗ．ｒｏｅｍｐｐ．ｃｏｍで取得できる。
【００６８】
本発明は、用いられるべきである光硬化性モノマーまたは光開始剤に関して制限を全く課さない。
【００６９】
本発明は、好ましくは、
Ａ）上に定義した少なくとも１つの「顔料」、特に、他の顔料との混合物、またはそれらに基づく本発明の顔料調合物、
Ｂ１）少なくとも１つの光硬化性モノマー、
Ｂ２）少なくとも１つの光開始剤、
Ｃ１）場合により有機溶媒、
Ｄ）場合により分散剤、
Ｅ）場合によりバインダー樹脂、
および場合によりさらなる添加剤
を含むフォトレジストを提供する。
【００７０】
本発明はまた、本発明に従った使用のための固体顔料調合物または顔料に基づく着色画素パターンの生成技術に関して制限を全く課さない。上記のフォトリソグラフィー法に加えて、オフセット印刷、化学研磨、またはインクジェット印刷などの他の方法もまた好適である。好適なバインダー樹脂および溶媒または顔料媒剤(ピグメントベシクル)の、ならびにさらなる添加物の選択は、その特定の方法に適合するべきである。熱的のみならず機械的および圧電機械的インクジェット印刷を包含するインクジェット法の場合には、顔料および場合によりバインダー樹脂のための好適な媒剤(ベシクル)には、純有機媒剤のみならず、水性有機媒剤も含まれ、好適な有機溶媒は上で特定されたものであって、水性有機媒剤が実際に好ましい。
【００７１】
本発明は、式（ＩＶａ）
【化４】
2009280819.tif 000006
（式中、Ｒ１は、フッ素含有脂肪族基、特にフッ素含有Ｃ１〜Ｃ８基、好ましくは、フルオロメチル、トリフルオロメチル、２−フルオロエチル、２，２，２−トリフルオロエチル、ペンタフルオロエチル、２，２，３，３−テトラフルオロプロピル、パーフルオロブチル、またはパーフルオロオクチルである）
の化合物をさらに提供する。
【００７２】
本発明は、ＯＲ１で３位に好ましくは置換されたアニリン、特に式（ＩＶｂ）
【化５】
2009280819.tif 000007
（式中、Ｒ１は、フッ素含有脂肪族基、特にフッ素含有Ｃ１〜Ｃ８基、好ましくはフルオロメチル、トリフルオロメチル、２−フルオロエチル、２，２，２−トリフルオロエチル、ペンタフルオロエチル、２，２，３，３−テトラフルオロプロピル、パーフルオロブチル、またはパーフルオロオクチルである）
のアニリンが、好ましくは溶媒および酸性触媒の存在下に、スクシニルコハク酸ジメチルと反応させられ、生成物が次に酸化され、かつ、加水分解され、その後、生じたジカルボン酸が、好ましくは単離および乾燥後に、硫酸またはポリリン酸中で縮合させられてキナクリドンを与えることを特徴とする、式（ＩＶａ）の化合物の製造方法をさらに提供する。
【００７３】
本発明は、式（Ｖａ）
【化６】
2009280819.tif 000008
（式中、Ｒ２は、フッ素置換Ｃ１〜Ｃ３アルキレン単位、特に−ＣＦ２−、−ＣＦ２−ＣＦ２−、−ＣＨＦ−ＣＨＦ−、または−ＣＦ２−ＣＦ２−ＣＦ２−である）
の化合物をさらに提供する。
【００７４】
本発明は、−Ｏ−Ｒ２−Ｏ−と好ましくは３，４−位で縮合したアニリン、特に式（Ｖｂ）
【化７】
2009280819.tif 000009
（式中、Ｒ２は、フッ素置換Ｃ１〜Ｃ３アルキレン単位、特に−ＣＦ２−、−ＣＦ２−ＣＦ２−、−ＣＨＦ−ＣＨＦ−、または−ＣＦ２−ＣＦ２−ＣＦ２−である）
のアニリンが、好ましくは溶媒および酸性触媒の存在下に、スクシニルコハク酸ジメチルと反応させられ、生成物が次に酸化され、かつ、加水分解され、その後、生じたジカルボン酸が、好ましくは単離および乾燥後に、硫酸またはポリリン酸中で縮合させられてキナクリドンを与えることを特徴とする、式（Ｖａ）の化合物の製造方法をさらに提供する。
【実施例】
【００７５】
〔実施例１〕
ａ）中間体
１０００ｇのメタノールを導入し、１．００モルのｐ−トリフルオロメトキシアニリンを添加した。０．４４モルのＤＭＳＳ（スクシニルコハク酸ジメチル）および６ｇの９８％硫酸を導入した。反応を圧力下に８５℃で２時間行った。その後、室温で、０．４４モルのｍ−ニトロベンゼンスルホン酸Ｎａ塩を導入した。その後、２．０５モルの５０％水酸化カリウム溶液を滴下により添加し、３７ｇの水を添加した。反応を圧力下に８５℃で３時間行った。
さらに、１５００ｇの水で希釈し、リン酸（８５％濃度）を使用してｐＨを４に調整し、混合物をさらに１時間撹拌し、生成物を単離し、洗浄し、乾燥させた。
【００７６】
収率：式：
【化８】
2009280819.tif 000010
の９５％ジカルボン酸
【００７７】
ｂ）環化
４５０ｇのポリリン酸（純度：８４％Ｐ２Ｏ５）を導入し、約１００℃に加熱した。実施例１で製造したジカルボン酸０．１３モルを、３０分にわたって導入した。その後の撹拌を１０５℃で２時間行った。２．５時間にわたって、３７５ｇの７５％リン酸を１０５℃で滴下して添加した。
３０分にわたって、その粘稠な懸濁物を５００ｇの水の装入物に滴下して加え、引き続き３０分間撹拌した。生成物を単離し、塩がなくなるまで洗浄し、次に１０００ｇの２％三リン酸カリウム溶液に懸濁させ、再び単離し、中性になるまで洗浄した。フィルターケーキを、メタノールとともにすり潰し、次にメタノールがなくなるまで水で洗浄し、乾燥させた。
【００７８】
収率：９１％のトリフルオロメトキシキナクリドン（式ＩＩ）結晶形態Ａ
【化９】
2009280819.tif 000011
【００７９】
ＢＥＴ：１４ｍ２／ｇ
【００８０】
ｃ）色相および分散ハーシュネスを測定するためのＰＶＣサンプルの製造
分散ハーシュネスを測定するために、４．２部のＶｅｓｔｏｌｉｔ（登録商標）Ｅ７００４（エマルジョン−ＰＶＣ粉末）、１．８部のフタル酸ジイソオクチル、０．１５部のＢａｅｒｏｓｔａｂ（登録商標）ＵＢＺ７７０（液体バリウム−亜鉛安定剤）および０．１２５部のＭｏｌｔｏｐｒｅｎ（登録商標）白ペーストＲＵＮ  ０１（５０％のＴｉＯ２を含有する顔料調合物）から製造したＰＶＣペースト１００ｇを、１５０℃でＣｏｌｌｉｎ実験室混合ロールミルにかけた。ロールニップは０．８ｍｍであった。
【００８１】
０．１ｇのサンプルをＰＶＣシートに塗布し、ロールニップを０．１２ｍｍにセットした。圧延シートを取り出し、再びロールにかけた。この操作を８回繰り返した。ロールニップを０．８ｍｍにセットし、圧延シートを取り出した。６０×６０ｍｍの大きさの試験体を圧延シートから打ち抜いた。
【００８２】
シートの残りを次に２５℃でロールミルにかけた。ロールニップは０．２ｍｍであった。圧延シートを取り出し、再びロールにかけた。このプロセスを１５回繰り返した。冷間圧延によってもはや平滑ではないシートを、０．８ｍｍのロールニップで１５０℃にてロールにかけた。６０秒後に、シートを取り出し、６０×６０ｍｍの大きさの試験体をそれから打ち抜いた。ロールの回転速度を一定の２０ｒｐｍに、フリクションを１：１．１に保持した。
【００８３】
分散ハーシュネスは、２５℃で圧延後の色の濃さの百分率増加である。
【００８４】
分散ハーシュネス：７８
【００８５】
透明な試験体を、同じ方法で製造したが、ただし４．２部のＶｅｓｔｏｌｉｔ（登録商標）Ｅ７００４（Ｅ−ＰＶＣ粉末）、１．８部のフタル酸ジイソオクチル、および０．１５部のＢａｅｒｏｓｔａｂ（登録商標）ＵＢＺ７７０（液体バリウム−亜鉛安定剤）からなる試験ペーストを使用した。
【００８６】
色相は、Ｇｒｅｔａｇ  Ｍａｃｂｅｔｈ分光計を用いて測定した。サンプルを、１０°観測者角度、Ｄ６５光源で、グロストラックなし：反射測定、で測定にかけた：
Ｌ＊：６５．８２  ａ＊：３８．３４  ｂ＊：−１４．３９  Ｃ＊：４０．９５  ｈ°：３３９．４４
【００８７】
〔実施例２〕
１１０ｇの９８％硫酸を２０℃で導入した。１４．９ｇのトリフルオロメトキシキナクリドン（実施例１で製造した）を１０〜２５℃で３０分にわたって導入した。この溶液を２０ｇの硫酸で希釈し、２０分にわたって約２０℃で５００ｍｌのメタノールに滴下して加えた。懸濁物を８００ｇの水で希釈し、生成物を単離し、中性まで洗浄し、乾燥させた。
【００８８】
収量：１３ｇのトリフルオロメトキシキナクリドン（式ＩＩ）結晶形態Ｂ
【００８９】
ＢＥＴ：４６ｍ２／ｇ
【００９０】
色相および分散ハーシュネスを測定するためのＰＶＣサンプルの製造は、実施例１ｃと同じであった。
【００９１】
分散ハーシュネス：６００
【００９２】
Ｌ＊：６３．３７  ａ＊：４３．６４  ｂ＊：−１７．１１  Ｃ＊：４６．８７  ｈ°：３３８．５９
【００９３】
〔実施例３〕
３７０ｇのポリリン酸（純度：８４％Ｐ２Ｏ５）を導入し、約１００℃に加熱した。実施例１ａ）で製造した、３７．２ｇのジカルボン酸を３０分にわたって導入した。引き続き１０５℃で１時間撹拌した。その粘稠な溶液を６０℃で５００ｍｌのメタノールに滴下して加えた。引き続き６０℃で１時間撹拌し、生成物を次に単離し、水で洗浄し、乾燥させた。
【００９４】
収量：３１．６ｇのトリフルオロメトキシキナクリドン（式ＩＩ）結晶形態Ｂ
【００９５】
ＢＥＴ：４７ｍ２／ｇ
【００９６】
色相および分散ハーシュネスを測定するためのＰＶＣサンプルの製造は、実施例１ｃと同じであった。
【００９７】
分散ハーシュネス：１０６
【００９８】
Ｌ＊：６４．５８  ａ＊：４３．２９  ｂ＊：−１４．８２  Ｃ＊：４５．７６  ｈ°：３４１．１１
【００９９】
〔実施例４〕
１２００ｇの９８％濃度の硫酸を導入した。１５０ｇのトリフルオロメトキシキナクリドン（実施例１で製造した）を１０〜２５℃で３０分にわたって導入し、ガラスフリットによって浄化した。
【０１００】
１０００ｍｌの水を導入し、１５００ｇの氷を導入した。３０分にわたって、硫酸溶液を滴下して加え、約２５００ｇの氷の添加によって温度を約−５℃に保持した。引き続き約３０分間撹拌し、その後生成物を単離し、塩がなくなるまで洗浄した。
【０１０１】
収量：１４６ｇのトリフルオロメトキシキナクリドン（式ＩＩ）結晶形態Ｂ
【０１０２】
ＢＥＴ：７２ｍ２／ｇ
【０１０３】
ｃ）色相および分散ハーシュネスを測定するためのＰＶＣサンプルの製造は実施例１ｃと同じであった。
【０１０４】
分散ハーシュネス：２０
【０１０５】
Ｌ＊：６６．５７  ａ＊：４３．４０  ｂ＊：−１２．９１  Ｃ＊：４５．２８  ｈ°：３４３．４４
【０１０６】
〔実施例５〕
化合物（ＩＶ）を、実施例１についてと同じ方法で（ｍ−トリフルオロメトキシアニリンから出発して）製造し、試験にかけた。
【化１０】
2009280819.tif 000012
【０１０７】
ＢＥＴ：４６ｍ２／ｇ
【０１０８】
分散ハーシュネス：１００
【０１０９】
Ｌ＊：６４．８５  ａ＊：３０．２８  ｂ＊：−１．１６  Ｃ＊：３０．３０  ｈ°：３５７．８１
【０１１０】
〔使用例〕
赤調合物の調製および赤色カラーフィルターを製造するためのその使用
〔使用例１（本発明に係らない）〕
使用した顔料：ピグメントレッド１２２
【０１１１】
撹拌容器中で７７４質量部のメトキシブチルアセテートと、ベンジルメタクリレート（７０部）／２−ヒドロキシエチルメタクリレート（１５部）／メタクリル酸（１５部）をベースとするアルカリ可溶性コポリマー（バインダー樹脂）（分子量約２５，０００ｇ／モル）のメトキシプロピルアセテート中の２１％濃度溶液２８６質量部とを均一に混合した。
【０１１２】
その後、１質量％未満の残留含水率まで７０℃で予め乾燥させた、１００質量部のピグメントレッド１２２を均一に導入した。
【０１１３】
この顔料懸濁物を、０．１４未満の多分散性と併せて１５０ｎｍ未満の有効粒径（メトキシプロピルアセテート中の約０．５質量％希釈物に関してレーザー散乱光相関分光法で測定した）が得られるまで、イットリウム安定化酸化ジルコニウムビーズ（直径０．６〜１．０ｍｍ）を用いる水平の密封ビーズミルで何回も磨り潰した（比較のために、メトキシプロピルアセテート中の１％希釈物の乾燥フィルムは、１００ｎｍより下の粒子の数の９５％で非常に狭い粒度分布を有することが電子顕微鏡法下で観察された）。
【０１１４】
〔フォトレジストの製造〕
生じた調製物１０００質量部中へ、３４．５質量部のトリメチロールプロパントリアクリレート（モノマー反応性希釈剤）と、３／１質量部比のベンゾフェノンおよびＮ，Ｎ’−テトラエチル−４，４’−ジアミノベンゾフェノンをベースとする１３．８質量部の光反応開始剤とを、撹拌しながら均一に導入した。
これはＵＶ硬化性フォトレジストを与え、それを透明な基材に塗布し、現像してカラーフィルターを得た。
【０１１５】
この目的のために、フォトレジストを、３００×３５０ｍｍ大きさのきれいにしたホウケイ酸ガラス（Ｃｏｒｎｉｎｇ（登録商標）７０５９、Ｏｗｅｎｓ  Ｃｏｒｎｉｎｇ  Ｃｏｒｐ）の一部へスピンコートし、クリーン条件下にオーブン中１１０℃で５分間乾燥させて約１．５〜２μｍ厚さのフィルムを得た。
このフィルムを、冷却後に、次にネガティブマスクを用いて、超高圧水銀灯で２００ｍＪ／ｃｍ２の照射量でＵＶ露光して所望の縞画像パターンを得、次に室温で０．０６％濃度の水酸化カリウム水溶液を用いて現像し、完全脱塩水で洗浄し、乾燥させた。次に、クリーン条件下にオーブン中２３５℃で３０分間後硬化させた。
【０１１６】
〔使用例２（本発明）〕
使用した顔料：実施例３からの顔料
【０１１７】
撹拌容器中で７７４質量部のメトキシブチルアセテートと、ベンジルメタクリレート（７０部）／２−ヒドロキシエチルメタクリレート（１５部）／メタクリル酸（１５部）をベースとするアルカリ可溶性コポリマー（バインダー樹脂）（分子量約２５，０００ｇ／モル）の２１％濃度のメトキシブチルアセテート中の溶液２８６質量部とを均一に混合した。
【０１１８】
その後、１質量％未満の残留含水率まで７０℃で予め乾燥させた１００質量部の実施例３からの顔料を均一に導入した。
【０１１９】
この顔料懸濁物を、０．１４未満の多分散性と併せて１５０ｎｍ未満の有効粒径（メトキシプロピルアセテート中の約０．５質量％希釈物に関してレーザー散乱光相関分光法で測定した）が得られるまで、イットリウム安定化酸化ジルコニウムビーズ（直径０．６〜１．０ｍｍ）を用いる水平の密封ビーズミルで何回も磨り潰した（比較のために、メトキシプロピルアセテート中の１％希釈物の乾燥フィルムは、１００ｎｍより下の粒子の数の９５％で、非常に狭い粒度分布を有することが電子顕微鏡法下で観察された）。
【０１２０】
〔フォトレジストの製造〕
生じた調製物１０００質量部中へ３４．５質量部のトリメチロールプロパントリアクリレート（モノマー反応性希釈剤）と、３／１質量部比のベンゾフェノンおよびＮ，Ｎ’−テトラエチル−４，４’−ジアミノベンゾフェノンをベースとする１３．８質量部の光反応開始剤とを撹拌しながら均一に導入した。
【０１２１】
これはＵＶ硬化性フォトレジストを与え、それを透明な基材に塗布し、現像してカラーフィルターを得た。
【０１２２】
この目的のためにフォトレジストを、３００×３５０ｍｍ大きさのきれいにしたホウケイ酸ガラス（Ｃｏｒｎｉｎｇ（登録商標）７０５９、Ｏｗｅｎｓ  Ｃｏｒｎｉｎｇ  Ｃｏｒｐ）の一部へスピンコートし、クリーン条件下にオーブン中１１０℃で５分間乾燥させて約１．５〜２μｍ厚さのフィルムを得た。
【０１２３】
フィルムを、冷却後に、次にネガティブマスクを用いて超高圧水銀灯で２００ｍＪ／ｃｍ２の照射量でＵＶ露光して所望の縞画像パターンを得、次に室温で０．０６％濃度の水酸化カリウム水溶液を用いて現像し、完全脱塩水で洗浄し、乾燥させた。次に、クリーン条件下にオーブン中２３５℃で３０分間後硬化させた。
【０１２４】
実施例３をベースとして、使用例２に従って製造された、得られた赤色発明カラーフィルター２は、ピグメントレッド１２２をベースとして使用例１に従って製造された、本発明ではないカラーフィルター１と比べて著しく向上したスペクトル透明性を有していた。カラーフィルター２の色純度および輝度は優れている。
【０１２５】
〔使用例３（本発明）〕
使用した顔料：
８０％の実施例３からの顔料
２０％のメラミン挿入１：１ニッケル−アゾバルビツール酸顔料
【０１２６】
〔赤色調合物の調製および赤色カラーフィルターを製造するためのその使用〕
使用例２に記載したものと同じ方法で、ただし８０質量部の実施例３からの顔料および２０質量部のメラミン挿入ニッケル−アゾバルビツール酸錯体（ＤＥ  １０  ２００５  ０３３  ５８１  Ｂ４の実施例２に従って製造した）を用いて、カラーフィルター用の赤色フォトレジストの製造に非常に好適である調製物を調製した。
【０１２７】
使用例２に記載したように製造したフォトレジスト、およびそれを使用して製造した赤色の本発明のカラーフィルターは、非常に良好なスペクトル透明性ならびにまた優れた色純度および輝度を有していた。
【０１２８】
〔使用例４（本発明）〕
使用した顔料：
４０％の実施例３からの顔料
４０％のＣ．Ｉ．ピグメントレッド２５４
２０％のメラミン挿入１：１ニッケル−アゾバルビツール酸顔料
【０１２９】
〔赤色調合物の調製および赤色カラーフィルターを製造するためのその使用〕
使用例２に記載したものと同じ方法で、ただし４０質量部の実施例３からの顔料、４０質量部のＣ．Ｉ．ピグメントレッド２５４、および２０質量部のメラミン挿入ニッケル−アゾバルビツール酸錯体（ＤＥ  １０  ２００５  ０３３  ５８１  Ｂ４の実施例２に従って製造した）を用いて、カラーフィルター用の赤色フォトレジストの製造に非常に好適である調製物を調製した。
【０１３０】
使用例２に記載したように製造したフォトレジスト、およびそれを使用して製造した赤色の本発明のカラーフィルターは、非常に良好なスペクトル透明性ならびにまた優れた色純度および輝度を有していた。
【０１３１】
〔使用例５（本発明）〕
使用した顔料：実施例４からの顔料
【０１３２】
〔赤色調合物の調製および赤色カラーフィルターを製造するためのその使用〕
使用例２に記載されたものと同じ方法で、ただし実施例４からの顔料を使用して、カラーフィルター用の赤フォトレジストの製造に非常に好適である調製物を調製した。
【０１３３】
使用例２に記載したように製造したフォトレジスト、およびそれを使用して製造した赤色の本発明のカラーフィルターは、非常に良好なスペクトル透明性ならびにまた優れた色純度および輝度を有していた。
【０１３４】
〔使用例６（本発明）〕
使用した顔料：実施例５からの顔料
【０１３５】
〔赤色調合物の調製および赤色カラーフィルターを製造するためのその使用〕
使用例２に記載したものと同じ方法で、ただし実施例５からの顔料を使用して、カラーフィルター用の赤色フォトレジストの製造に非常に好適である調製物を調製した。
【０１３６】
使用例２に記載されたように製造したフォトレジスト、およびそれを使用して製造した赤色の本発明のカラーフィルターは、非常に良好なスペクトル透明性ならびにまた優れた色純度および輝度を有していた。
【０１３７】
〔使用例７（本発明）〕
使用した顔料：式（ＩＩＩ）の顔料
【０１３８】
〔赤色調合物の調製および赤色カラーフィルターを製造するためのその使用〕
使用例２に記載したものと同じ方法で、ただし式（ＩＩＩ）の顔料を使用して、カラーフィルター用の赤色フォトレジストの製造に非常に好適である調製物を調製した。
【０１３９】
使用例２に記載したように製造したフォトレジスト、およびそれを使用して製造した赤色の本発明のカラーフィルターは、非常に良好なスペクトル透明性ならびにまた優れた色純度および輝度を有していた。
【外国語明細書】
2009280819.tif 000023
2009280819.tif 000024
2009280819.tif 000025
2009280819.tif 000026
2009280819.tif 000027
2009280819.tif 000028
2009280819.tif 000029
2009280819.tif 000030
2009280819.tif 000031
2009280819.tif 000032
2009280819.tif 000033
2009280819.tif 000034
2009280819.tif 000035
2009280819.tif 000036
2009280819.tif 000037
2009280819.tif 000038
2009280819.tif 000039
2009280819.tif 000040
2009280819.tif 000041
2009280819.tif 000042
2009280819.tif 000043
2009280819.tif 000044
2009280819.tif 000045
2009280819.tif 000046
2009280819.tif 000047
2009280819.tif 000048
2009280819.tif 000049
2009280819.tif 000050
2009280819.tif 000051
2009280819.tif 000052